【手続補正書】
【提出日】平成16年10月7日(2004.10.7)
【手続補正１】
【補正対象書類名】明細書
【補正対象項目名】００１２
【補正方法】変更
【補正の内容】
【００１２】
本発明によれば、厚みムラが少なく、且つ、長尺平面性に優れるポリオレフィン系樹脂発泡シートを簡便な装置により安定して製造することが可能である。特に、ＴＤ方向の長さが９００ｍｍ、ＭＤ方向の長さが１８００ｍｍ程度の幅広、長尺の樹脂発泡シートであっても安定して製造することが可能である。
【手続補正２】
【補正対象書類名】明細書
【補正対象項目名】００１４
【補正方法】変更
【補正の内容】
【００１４】
通常、ポリオレフィン系樹脂発泡シートは、架橋樹脂発泡シートと非架橋樹脂発泡シートがある。通常、架橋樹脂発泡シートを製造する場合、ポリオレフィン系樹脂に対して発泡剤及び架橋助剤を添加する方法、架橋助剤を使用せずに、電子線等を照射して架橋させる方法が用いられる。しかし、近年、環境保護に向けたプラスチック材料のリサイクル問題が提起されていることから、架橋ポリオレフィン系樹脂は、再生して用いることが困難であり、又、部分架橋させたポリオレフィン系樹脂がゲル分となって残ることから、樹脂発泡シート用材料としては好ましくない。よって、プラスチック材料のリサイクル問題を考慮するときには、本発明は、リサイクルが可能な非架橋ポリオレフィン系樹脂発泡シートの製造方法として適用することが好ましい。
【手続補正３】
【補正対象書類名】明細書
【補正対象項目名】００１７
【補正方法】変更
【補正の内容】
【００１７】
化学発泡剤としては、重炭酸ナトリウム、重炭酸アンモニウムの他、各種カルボン酸塩、水素化ホウ素ナトリウム、アゾジカルボアミド、Ｎ，Ｎ−ジニトロソペンタメチレンテトラミン、Ｐ，Ｐ−オキシビス（ベンゼンスルホニルヒドラジッド）アゾビスイソブチロニトリル、パラトルエンスルホニルヒドラジッド等が挙げられる。炭酸ガスとしては、ガス状、液状、超臨界状のいずれでも供給することが可能である。
【手続補正４】
【補正対象書類名】明細書
【補正対象項目名】００２４
【補正方法】変更
【補正の内容】
【００２４】
また、空気流動層における空気供給量が少なすぎると、発泡シートを持ち上げ、平面的に搬送することが困難となり、押出機ダイスから次工程迄への搬送中に発泡シートの垂れ下がりが生じ、表層部が延伸されシートの平面性が得られなくなり好ましくない。一方、空気供給量が多すぎると、シート両面への僅かな流量差でも発泡シートが上下に脈動し、安定した搬送が困難となり好ましくない。かかる点を考慮すると、発泡シート表裏両面に供給される噴出空気の供給量はそれぞれ０．５〜２．５リットル／ｃｍ2・ｍｉｎであることが好ましい。
【手続補正５】
【補正対象書類名】明細書
【補正対象項目名】００２６
【補正方法】変更
【補正の内容】
【００２６】
長尺平面性に優れるポリオレフィン系樹脂発泡シートを製造するためには、上記空気流動層と共に平面性を有する一対のエンドレススチールベルトにより発泡シートを挟持して搬送しながら冷却、賦形することが必須である。押出機ダイスから吐出したポリオレフィン系樹脂発泡性シートを、空気流動層で予備的な賦形準備状態となし、発泡シートの表裏両面を一対のエンドレススチールベルトで挟み、冷却、賦形を行うことで、平滑で平面性に優れる長尺樹脂発泡シートの製造が可能となる。ここで、エンドレススチールベルトの温度制御は、発泡シートの入り口部から排出部に至る間に温度勾配をつけるために、少なくとも３段の多段温度制御を行うことが好ましい。
【手続補正６】
【補正対象書類名】明細書
【補正対象項目名】００４０
【補正方法】変更
【補正の内容】
【００４０】
単軸押出機（１）［ＴＨＥＲＭＯＰＬＡＳＴＩＣＳ社製：中外貿易（株）、二段スクリュー形式、シリンダー径：４０ｍｍ、Ｌ／Ｄ：２８］の先端に、ダイス幅４０ｍｍのＴダイ（３）を設置する。炭酸ガスボンベ（２）から減圧弁を通して単軸押出機（１）のスクリューの一段目と二段目の中間へ、炭酸ガスを圧入する。空気流動層（４）は、１インチガス管に１０ｍｍ間隔で直径１ｍｍの空気噴出孔を開け、上下３本ずつを１セットとして、ダイス直後に押出されたポリオレフィン系樹脂発泡シート（５）を挟むように配置する。空気流動層（４）における空気の噴出方向は吐出シートに対してほぼ９０度、又はそれに近い角度とすることが好ましい。
【手続補正７】
【補正対象書類名】明細書
【補正対象項目名】００４１
【補正方法】変更
【補正の内容】
【００４１】
空気流動層（４）に続く、一対のエンドレススチールベルト（６）、（６’）は、外径１１０ｍｍのジャケットロール（７）上下各８本を、ロール間隔１２０ｍｍで水平となるように並べて設置し、この全体を、厚みが１．０ｍｍのステンレススチール製エンドレススチールベルト（６）、（６’）で覆う（シート搬送距離が８４０ｍｍ）。発泡シート入口側のジャケットロールを駆動輪、シート排出側のジャケットロールをテンションロールとしてポリオレフィン系樹脂発泡シート（５）を挟むように上側（６）と下側（６）’を平行に設置する。エンドレススチールベルト（６）、（６’）の走行速度を０〜５ｍ／ｍｉｎ．で可変調整出来るようにする。エンドレススチールベルト（６）、（６’）のシート入口側ジャケットロール（７）には、オイル循環温調器（８）を設置（上下共通）し、１４０〜４０℃の範囲の温度制御ができるようにし、シート排出側ジャケットロール（７）には、冷却器付き温水循環器（９）を設置（上下共通）し、５〜６０℃の範囲の温度制御ができるようにする。シート入口側から２番目〜７番目のジャケットロールは２対ずつにそれぞれ温調器を設置し、エンドレススチールベルト（６）、（６’）は全体を５段に区分して温度制御する。
【手続補正８】
【補正対象書類名】明細書
【補正対象項目名】００４９
【補正方法】変更
【補正の内容】
【００４９】
比較例４
比較例１と同様に非架橋ポリオレフィン系発泡樹脂を処方し、発泡剤として化学発泡剤の替わりに、炭酸ガスを２．５ＭＰａの圧力で押出機へ圧入し、表２に記載した条件に従い、空気流動層での空気供給量を５．０リットル／ｃｍ2・ｍｉｎ．とした以外は、実施例１と同様にして非架橋ポリオレフィン系樹脂発泡シートを製造した。主な製造条件、及び評価結果を表２に示す。
【手続補正９】
【補正対象書類名】明細書
【補正対象項目名】００５１
【補正方法】変更
【補正の内容】
【００５１】
比較例６
比較例１と同様に非架橋ポリオレフィン系発泡樹脂を処方し、発泡剤として化学発泡剤の替わりに、炭酸ガスを２．５ＭＰａの圧力で押出機へ圧入し、表３に記載した条件に従い、エンドレススチールベルトの入口部の温度を１４０℃とした以外は、実施例１と同様にして非架橋ポリオレフィン系樹脂発泡シートを製造した。主な製造条件、及び評価結果を表３に示す。
【手続補正１０】
【補正対象書類名】明細書
【補正対象項目名】００５８
【補正方法】変更
【補正の内容】
【００５８】
【発明の効果】
本発明によれば、厚みムラが少なく、且つ、長尺平面性に優れるポリオレフィン系樹脂発泡シートを簡便な装置により安定して製造することが可能である。特に、ＴＤ方向の長さが９００ｍｍ、ＭＤ方向の長さが１８００ｍｍ程度の幅広、長尺の樹脂発泡シートであっても安定して製造することが可能である。
【手続補正１１】
【補正対象書類名】明細書
【補正対象項目名】００５９
【補正方法】変更
【補正の内容】
【００５９】
本発明に係わる製造方法で得られるポリオレフィン系樹脂発泡シートは、各種トラック荷台保護材、保冷車内装材、各種建材、建築用型枠、土木資材、部品搬送容器、物流通函、店舗内装材、等の広い分野で用いることができる。また、本発明を適用して、非架橋ポリオレフィン系樹脂発泡シートを製造方法した場合、使用後、リサイクルが可能であり、環境保護の効果を奏する。